(57)【特許請求の範囲】
【請求項１】
感光体基体に浸漬塗布にて感光層を形成する製造装置であって、基体周辺の空気の流れを抑制する２個以上のカバー部材を連結した伸縮性フード内で基体が浸漬塗布され、この伸縮性フードが基体の周面を覆うように基体あるいは基体保持装置と共に具備されている製造装置において、上記伸縮性フードのフード部材の連結部に浸漬塗布中に蒸発する溶剤蒸気を下方向へ排出可能な通気口が設けてあり、かつフード外部からの水平方向の風が上記通気口を通して直接基体に当たらない構造であることを特徴とする電子写真感光体の製造装置。
【発明の詳細な説明】
【０００１】
【発明の属する技術分野】
本発明は、被塗布基体に塗膜を形成するための浸漬塗布装置に関する。
さらに詳しくは、塗膜の均一性を向上させる浸漬塗布装置に関する。
【０００２】
【従来の技術】
本発明は、電子写真感光体の製造装置に関するものであり、詳しくは基体周辺の空気の流れを抑制する通気性カバーが基体及び基体保持装置と共に具備されており、均一な感光塗膜を得ることができる製造装置に関する。
電子写真感光体は、ドラム状の感光基体の周面に感光体材料を塗布して製造される。そして、その塗布法としては、通常、感光体材料の塗布液を収容した容器（浸漬塗布槽）と感光基体とを相対移動させて感光基体を塗布液中に浸漬させたのち引上げ、次いで、引上げた感光基体を静止させて自然乾燥（指触乾燥）し、その後オーブン等で完全に乾燥させることが採用される。
そして、感光塗膜の厚さが均一な電子写真感光体を短時間で製造するため、塗布液の溶媒としては、通常、速乾性の溶媒が用いられる。
【０００３】
ところで、速乾性の溶媒を用いた場合、塗布液の乾燥速度を速めて短時間で固化を行なうことができるが、浸漬後、引上げから指触乾燥するまでの間、周囲の微弱な空気流でも、それにより発生した溶媒蒸気の流れが、形成される感光塗膜に厚さムラを与える。
このような感光体を用いた場合、画像ムラ、白ぬけ、トナー付着による地肌汚れといった問題を発生させる原因となる。そこでこれを回避するための技術が提案されている。
【０００４】
例えば特開昭５９−４２０６０号公報には、浸漬塗布容器の上に下端部周囲に開孔を設けた筒状フードを設け、遮風と蒸発溶剤の希釈を行なうことでブラッシングを防止することが記載されている。
【０００５】
また、特開昭６３−７８７３号公報には、伸縮フードを基体保持装置に設置し、基体をフードで覆いながら浸漬塗布することが記載されている。このとき、フード内部に空気を流して溶剤の乾燥を速めることでブラッシングを防止する。
【０００６】
また、特開昭６０−１１０３７８号公報には、孔を開けた円筒状フードを設けることで、フード内部の蒸気濃度を調整することが記載されている。溶媒蒸気濃度を式で規定している。
【０００７】
また、特開平７−１０４４８８号公報には、伸縮または上下に移動可能なフードを基体保持装置に設置し、基体をフードで覆いながら浸漬塗布することが記載されている。基体に対するフードの大きさを規定している。
【０００８】
また、特許第２６９０８０１号明細書には、塗布液のタレや風の影響による膜厚不均一を避けるため、筒状フード（風防）を基体と連動させ引上げることが記載されている。フードは上下に開口をもつ通気筒状である。
【０００９】
また、特許第２８８９５１３号明細書には、浸漬塗布容器の上に遮風フードを設け、遮風フードと塗布容器との間に蒸気排出用の隙間を設けることで、膜厚ムラを防止することが記載されている。
【００１０】
従来技術では、前記のようにフード内部の溶剤蒸気を排出する手段として、側面に開けた穴から、フード下の側面から排出することが提案されている。しかし、これでは風が穴から吹き込み、直接塗膜に当たるため膜厚ムラになるという不具合点がある。
【００１１】
特開昭６３−７８７３号公報記載の技術では、フード上部から下部に向けて風を流す方法を取っているが、流した風がかえって塗膜を乱すという不具合点がある。
【００１２】
特開平７−１０４４８８号公報記載の技術では、フードの大きさを規定して蒸気濃度を調節しようというものであるが、蒸気を外に逃がさないと濃度が上がりすぎて塗膜のタレが発生してしまうという不具合点がある。
【００１３】
特許第２８８９５１３号明細書のように、フードを塗工槽の上に設置して蒸気を下方向に排出する方法も提案されているが、フードの外に基体が出てしまうと風の影響を受けて塗膜ムラになるという不具合点がある。
【００１４】
特許第２６９０８０１号明細書記載の技術は、蒸気をフードの下から排出する構造になっているが、塗工槽装置よりも広くて基体よりも高いフードが必要になるため、設備は大きくなり、コスト高になるという不具合点がある。
【００１５】
【発明が解決しようとする課題】
したがって本発明の目的は、上記従来技術の問題点に鑑み、特別な装置を用いることなく、上記問題も解消し、かつ、気流によるムラの発生を抑制できる、電子写真感光体の製造装置を提供することにある。
【００１６】
【課題を解決するための手段】
上記課題は、本発明の、「感光体基体に浸漬塗布にて感光層を形成する製造装置であって、基体周辺の空気の流れを抑制する２個以上のカバー部材を連結した伸縮性フード内で基体が浸漬塗布され、この伸縮性フードが基体の周面を覆うように基体あるいは基体保持装置と共に具備されている製造装置において、上記伸縮性フードのフード部材の連結部に浸漬塗布中に蒸発する溶剤蒸気を下方向へ排出可能な通気口が設けてあり、かつフード外部からの水平方向の風が上記通気口を通して直接基体に当たらない構造であることを特徴とする電子写真感光体の製造装置。」により達成される。
【００１７】
【発明の実施の形態】
本発明の装置は、基体周辺の空気の流れを抑制する伸縮性フードが基体あるいは基体保持装置に具備されており、基体と連動して動くものである。本発明の装置によって基体は塗布液に浸漬後、引上げから指触乾燥（塗膜が流動せずセッティング）するまでの間、フードにより直接の風を受けず、かつ、フード内の塗布溶剤蒸気も適度に外に放出されるため、タレもなく、均一な塗膜が得られる。
【００１８】
【発明の実施の形態】
以下、本発明を図面に基いて詳細に説明する。
図１は装置の一つの参考例を模式的に示したものであり、図１−ａは塗布後の指触乾燥の状態を、図１−ｂは基体を浸漬した状態を示している。ここで伸縮性フード（１）は基体（３）を覆う形で、かつ、基体と連動して動くように、支持部材（２）で固定されており、昇降モーター（５）の起動により、昇降ネジ（４）を介して上下に作動し、基体（３）は塗工槽（６）に入った塗布液（７）に浸漬した後、引上げられる。基体（３）を浸漬する際に伸縮性フードの下端が塗工槽開口蓋（８）に接すると、一つ上のフード部材の内側、あるいは外側に重なり合う形で縮む構造になっている。
【００１９】
伸縮性フードは、アルミ、ステンレス等の耐溶剤性、耐蝕性のある金属、ナイロン、テフロン、ポリカーボネート、ポリエチレン、ポリプロピレン等、耐溶剤性のあるプラスチック類、ガラスなどを用いて作成することができる。また、フードは基体と同じ円筒状が好ましいが、４角形、６角形等の多角形で構成されていても構わないし、図では１本の基体をカバーしているだけだが、多数本を一つのフードでカバーすることも可能である。
【００２０】
図２は装置の他の参考例を模式的に示したものであり、塗布液に漬けた基体を引き上げながら塗膜を形成している状態である。フードと塗工槽開口蓋との間には高さ（Ｌ１）の隙間があり、フードと基体の間に水平方向の風を防ぐためのカバー部材（９）が設置されている。カバー部材（９）の高さは（Ｌ２）であり、Ｌ１≦Ｌ２を満たしている。このカバー部材（９）は塗工槽開口蓋側に設置されていてもよいし、フードの下端に設置されていても構わない。一般的に空気よりも重い溶剤蒸気（Ａ）は、自然にフードとカバー部材（９）の間を通って排出される。
【００２１】
図３は本発明の装置の１例を模式的に示したものである。フードの連結部（１０）はカギ状になっていて上下のフードをつなぐ構造になっている。基体上の塗布膜から蒸発した溶剤蒸気（Ａ）はこの連結部の通気口から自然に排出される。
【００２２】
図４は装置の更に他の参考例を模式的に示したものである。フード側面に下方向に通気口（１１）をもつ突起、あるいは窪みから溶剤蒸気（Ａ）を自然に排出することができる。
【００２３】
ここで使用される円筒状基体としては、アルミニウム、銅、鉄、亜鉛、ニッケルなどの金属のドラム及びシート、紙、プラスチック又はガラス上にアルミニウム、銅、金、銀、白金、パラジウム、チタン、ニッケル−クロム、ステンレス、銅−インジウムなどの金属を蒸着するか、酸化インジウム、酸化錫などの導電性金属酸化物を蒸着するか、金属箔をラミネートするか、又はカーボンブラック、酸化インジウム、酸化錫−酸化アンチモン粉、金属粉、ヨウ化銅などを結着樹脂に分散し、塗布することによっても導電処理したドラム状、シート状、プレート状のものなど、公知の材料を用いることができるが、本発明はこれらに限定されるものではない。
【００２４】
更に、必要に応じて導電性支持体の表面は、画質に影響のない範囲で各種の処理を行なうことができる。例えば、表面の酸化処理、薬品処理、着色処理等を行なうことができる。また、導電性支持体と電荷発生層の間に更に下引き層を設けることができるが、この下引き層は帯電時において、積層構造からなる感光層における導電性支持体から感光層への電荷の注入を阻止するとともに、感光層を導電性支持体に対して一体的に接着保持せしめる接着層としての作用、或いは導電性支持体からの反射光の防止作用等を示す。この下引き層に用いる樹脂は、ポリエチレン、ポリプロピレン、アクリル樹脂、メタクリル樹脂、ポリアミド樹脂、塩化ビニル樹脂、酢酸ビニル樹脂、フェノール樹脂、エポキシ樹脂、ポリエステル樹脂、アルキド樹脂、ポリカーボネート、ポリウレタン、ポリイミド樹脂、塩化ビニリデン樹脂、ポリビニルアセタール樹脂、塩化ビニル−酢酸ビニル共重合体、ポリビニルアルコール、水溶性ポリエステル、ニトロセルロース又はカゼイン、ゼラチンなど公知な樹脂を用いることができるが、これらに限定されるものではない。また、下引き層の厚みは０．０１〜１０μｍ、好ましくは０．３〜７μｍが適当である。下引き層を設けたときに用いる塗布方法としては、ブレードコーティング法、ワイヤーバーコーティング法、スプレーコーティング法、浸漬コーティング法、ビードコーティング法、エアーナイフコーティング法、カーテンコーティング法などの通常の方法が挙げられる。
【００２５】
電荷発生層（キャリア発生層）は例えばモノアゾ色素、ジスアゾ色素、トリスアゾ色素などのアゾ系色素、ペリレン酸無水物、ペリレン酸イミドなどのペリレン系色素、インジゴ、チオインジゴなどのインジゴ系色素、アンスラキノン、ピレンキノン及びフラパンスロン類などの多環キノン類、キナクリドン系色素、ビスベンゾイミダゾール系色素、インダスロン系色素、スクエアリウム系色素、金属フタロシアニン、無金属フタロシアニンなどのフタロシアニン系顔料、ピリリウム塩色素、チアピリリウム塩色素とポリカーボネートから形成される共晶錯体等、公知各種の電荷発生物質（キャリア発生物質）を適当なバインダー樹脂及び必要により電荷輸送物質（キャリア輸送物質）と共に溶媒中に溶解或いは分散し、塗布することによって形成することができる。
【００２６】
電荷発生物質を樹脂中に分散させる方法としてはボールミル分散法、アトライター分散法、サンドミル分散法などを用いることができる。この際、電荷発生物質は、体積平均粒径で５μｍ以下、好ましくは２μｍ以下、最適には０．５μｍ以下の粒子サイズにすることが有効である。これらの分散に用いる溶剤として、メタノール、エタノール、ｎ−プロパノール、ｎ−ブタノール、ベンジルアルコール、メチルセルソルブ、エチルセルソルブ、アセトン、メチルエチルケトン、メチルイソプロピルケトン、メチルイソブチルケトン、シクロヘキサノン、酢酸メチル、ジオキサン、テトラヒドロフラン、メチレンクロライド、クロロホルム１，２−ジクロロエタン、モノクロロベンゼン、キシレンなどの通常の有機溶剤を単独或いは２種類以上混合して用いることができる。
【００２７】
本発明で用いる電荷発生層の膜厚は、一般的には０．１〜５μｍ、好ましくは０．２〜２μｍが適当である。
【００２８】
本発明の電子写真感光体における電荷輸送層は、電荷輸送物質を適当なバインダー中含有させて形成される。電荷輸送物質としては、２，５−ビス（ｐ−ジエチルアミノフェニル）−１，３，４−オキサジアゾールなどのオキサジアゾール誘導体、１，３，５−トリフェニル−ピラゾリン、１−〔ピリジル−（２）〕−３−（ｐ−ジエチルアミノスチリル）−５−（ｐ−ジエチルアミノフェニル）ピラゾリンなどのピラゾリン誘導体、トリフェニルアミン、スチリルトリフェニルアミン、ジベンジルアニリンなどの芳香族、第３級アミノ化合物、Ｎ，Ｎ’−ジフェニル−Ｎ，Ｎ’−ビス（３−メチルフェニル）−１，１−ビフェニル−４，４’−ジアミンなどの芳香族第３級ジアミノ化合物、３−（４’−ジメチルアミノフェニル）−５，６−ジ−（４’−メトキシフェニル）−１，２，４−トリアジンなどの１，２，４−トリアジン誘導体、４−ジエチルアミノベンズアルデヒド−１，１−ジフェニルヒドラゾンなどのヒドラゾン誘導体、２−フェニル−４−スチリル−キナゾリンなどのキナゾリン誘導体、６−ヒドロキシ−２，３−ジ（ｐ−メトキシフェニル）−ベンゾフランなどのベンゾフラン誘導体、ｐ−（２，２−ジフェニルビニル）−Ｎ，Ｎ−ジフェニルアニリンなどのα−スチルベン誘導体、“Journal of Imaging Science”２９：７〜１０（１９８５）に記載されているエナミン誘導体、Ｎ−エチルカルバゾールなどのカルバゾール誘導体、ポリ−Ｎ−ビニルカルバゾールなどのポリ−Ｎ−ビニルカルバゾール及びその誘導体、ポリ−γ−カルバゾリルエチルグルタナート及びその誘導体、更にはピレン、ポリビニルピレン、ポリビニルアントラセン、ポリビニルアクリジン、ポリ−９−ビフェニルアントラセン、ピレン−ホルムアルデヒド樹脂、エチルカルバゾールホルムアルデヒド樹脂などの公知の電荷輸送物質を用いることができるが、これらに限定されるものではない。また、これらの電荷輸送物質は単独或いは２種以上混合して用いることができる。
【００２９】
更に、電荷輸送層における結着樹脂としては、ポリカーボネート樹脂、ポリエステル樹脂、メタクリル樹脂、アクリル樹脂、ポリ塩化ビニル樹脂、ポリ塩化ビニリデン樹脂、ポリスチレン樹脂、ポリビニルアセテート樹脂、ブチレン−ブタジエン共重合体、塩化ビニリデン−アクリロニトリル共重合体、塩化ビニル−酢酸ビニル共重合体、塩化ビニル−酢酸ビニル−無水マレイン酸共重合体、シリコーン樹脂、シリコーン−アルキッド樹脂、フェノール−ホルムアルデヒド樹脂、スチレン−アルキッド樹脂、ポリ−Ｎビニルカルバゾールなどの公知の樹脂を用いることができるが、これらに限定されるものではない。また、これらの結着樹脂は単独或いは２種以上混合して用いることができる。
【００３０】
電荷輸送材料と結着樹脂との配合比（重量比）は１０：１〜１：５が好ましい。本発明で用いる電荷輸送層の膜厚は一般的には５〜５０μｍ、好ましくは１０〜３０μｍが適当である。
【００３１】
更に、電荷輸送層を設ける際に用いる溶剤としては、ベンゼン、トルエン、キシレン、クロルベンゼンなどの芳香族系炭化水素類、アセトン、２−ブタノンなどのケトン類、塩化メチレン、クロロホルム、塩化エチレンなどのハロゲン化脂肪族系炭化水素類、テトラヒドロフラン、エチルエーテルなどの環状若しくは直鎖状のエーテル類などの通常の有機溶剤を単独或いは２種類以上混合して用いることができる。
【００３２】
【実施例】
下記に各液の処方を明記し、その液での実施例を挙げ本発明を詳細に説明する。
１．下引き層塗布液の形成
以下の材料を溶解して下引き層塗布液を調合した。
可溶性ナイロン（アラミンＣＭ−８０００、東レ製）          ５重量部
メタノール                                              ９５重量部
【００３３】
２．電荷発生層塗布液の作成
下記構造式（１）に示す電荷発生剤                        １０重量部
ポリビニルブチラール                                      ７重量部
テトラヒドロフラン                                    １４５重量部
をボールミルに入れ、７２時間ミリングした。更にシクロヘキサノン２００重量部を加えて、１時間分散を行なった。分散を終了した液を更にシクロヘキサノンで希釈、調整し電荷発生層塗布液とした。
【００３４】
【化１】
0003797532.tif 000002
【００３５】
３．電荷輸送層塗布液の作成
下記構造式（２）に示す電荷輸送剤                          ７重量部
ポリカーボネート（パンライトＣ−１４００、帝人化成製）  １０重量部
ジクロロメタン                                          ８３重量部
を溶解して電荷輸送層塗布液を調合した。
【００３６】
【化２】
0003797532.tif 000003
【００３７】
外径６０ｍｍ、長さ３６０ｍｍのアルミニウム製の円筒状基体に、上で調合した下引き層塗布液を浸漬塗布し、１００℃で１０分間乾燥して、厚さ０．５μｍの下引き層を形成した。次にこの上に電荷発生層（ＣＧＬ）、電荷輸送層（ＣＴＬ）を逐次浸漬塗布し積層感光体試料を作成した。なお、引き上げ速度は電荷発生層は乾燥膜厚０．２μｍ、電荷輸送層は２５μｍになるような条件で行なった。
【００３８】
［実施例１・・・参考例］
図２に模式的に示される装置に基き、下記の条件で下引層、電荷発生層、電荷輸送層を順次、浸漬塗布を行ない電子写真感光体を作成した。いずれの場合もフードの側面に通気口のないものを使用した。
下引層、電荷発生層、電荷輸送層の３層を合わせた膜厚を渦電流式膜厚計フィッシャー５６０Ｃを用いて測定し、平坦部分の平均膜厚と平坦部分の膜厚バラツキ（Ｒ＝ｍａｘ−ｍｉｎ）を算出し、この感光体をコピーマシンに搭載して画像を出した結果を表１に示す。
［１−ａ］…Ｌ１＝１ｍｍ、Ｌ２＝３ｍｍ、カバー部材は塗工槽開口蓋上に設置。
［１−ｂ］…Ｌ１＝１０ｍｍ、Ｌ２＝１２ｍｍ、カバー部材はフード下端に設置。
［１−ｃ］…Ｌ１＝５０ｍｍ、Ｌ２＝５０ｍｍ、カバー部材は塗工槽開口蓋上に設置。
【００３９】
【表１】
0003797532.tif 000004
【００４０】
［実施例２］
図３に模式的に示される本発明の装置に基き、下記の条件で下引層、電荷発生層、電荷輸送層を順次、浸漬塗布を行ない電子写真感光体を作成した。いずれの場合もフードと塗工槽開口蓋との隙間はない状態（Ｌ１＝０）で行なった。下引層、電荷発生層、電荷輸送層の３層を合わせた膜厚を渦電流式膜厚計フィッシャー５６０Ｃを用いて測定し、平坦部分の平均膜厚と平坦部分の膜厚バラツキ（Ｒ＝ｍａｘ−ｍｉｎ）を算出し、この感光体をコピーマシンに搭載して画像を出した結果を表２に示す。
［２−ａ］…Ｌ３＝４ｍｍ、連結部分の総面積の５０％を蒸気通気口として開口。
［２−ｂ］…Ｌ３＝１０ｍｍ、連結部分の総面積の８０％を蒸気通気口として開口。
【００４１】
【表２】
0003797532.tif 000005
【００４２】
［実施例３・・・参考例］
図４に模式的に示される装置に基き、下記の条件で下引層、電荷発生層、電荷輸送層を順次、浸漬塗布を行ない電子写真感光体を作成した。いずれの場合もフードと塗工槽開口蓋との隙間はない状態（Ｌ１＝０）で行なった。下引層、電荷発生層、電荷輸送層の３層を合わせた膜厚を渦電流式膜厚計フィッシャー５６０Ｃを用いて測定し、平坦部分の平均膜厚と平坦部分の膜厚バラツキ（Ｒ＝ｍａｘ−ｍｉｎ）を算出し、この感光体をコピーマシンに搭載して画像を出した結果を表３に示す。
［３−ａ］…Ｌ４＝５ｍｍ、最上段のフード部材にのみ突起を設け蒸気通気口とした。
［３−ｂ］…Ｌ４＝２ｍｍ、最下端のフード部材にのみ窪みを設け蒸気通気口とした。
【００４３】
【表３】
0003797532.tif 000006
【００４４】
［比較例］
下記の条件で下引層、電荷発生層、電荷輸送層を順次、浸漬塗布を行ない電子写真感光体を作成した。下引層、電荷発生層、電荷輸送層の３層を合わせた膜厚を渦電流式膜厚計フィッシャー５６０Ｃを用いて測定し、平坦部分の平均膜厚と平坦部分の膜厚バラツキ（Ｒ＝ｍａｘ−ｍｉｎ）を算出し、この感光体をコピーマシンに搭載して画像を出した結果を表４に示す。
［４−ａ］…フード側面および、フード下端と塗工槽開口蓋の間に通気口がない。（Ｌ１＝０、Ｌ３＝０、Ｌ４＝０）
［４−ｂ］…フード側面面積の１０％に、水平方向に貫通するφ１０ｍｍの穴を開けた。フード下端と塗工槽開口蓋の間に通気口がない。（Ｌ１＝０）
【００４５】
【表４】
0003797532.tif 000007
【００４６】
【発明の効果】
以上、詳細且つ具体的な説明から明らかなように、本発明は、電子写真感光体の製造装置において、伸縮自在のフードを用いているので装置がコンパクトに小さく仕上がり、浸漬塗布中および指触乾燥中に感光体基体に直接風が当たらないので、乾きムラによる膜厚の乱れを防ぐことができ、しかも、フード内に蒸発した溶剤蒸気を自然に排出することができるので、溶剤蒸気の充満による塗膜のタレを防止することができる。
特に、本発明の電子写真感光体の製造装置によれば、浸漬塗布中および指触乾燥中の感光体基体に直接風が当たらないので、膜厚の乱れによる画像ムラを防ぐことができ、しかも、フード内の蒸発した溶剤蒸気を自然に排出することができるので、塗膜のタレによる画像ムラを防止することができる。
【図面の簡単な説明】
【図１】  装置の一つの参考例を示す模式図である。
【図２】  装置の他の参考例を示す模式図である。
【図３】  本発明の装置の一例を示す模式図である。
【図４】  装置の更に他の参考例を示す模式図である。
【図１】
0003797532.tif 000008
【図２】
0003797532.tif 000009
【図３】
0003797532.tif 000010
【図４】
0003797532.tif 000011